(57)【要約】  少なくとも１種の蛍光色素でドープされたポリマーからなる１つ以上のプレート及び／又はドープされたポリマーで被覆されたガラスプレートと、該プレートの縁部に取り付けられた、テリレンカルボン酸誘導体を基礎とする１種以上の蛍光色素もしくはこの蛍光色素と他の蛍光色素との組合せを含有する光電池とを基礎とする蛍光変換太陽電池。【特許請求の範囲】
【請求項１】
少なくとも１種の蛍光色素でドープされたポリマーからなる１つ以上のプレート及び／又はドープされたポリマーで被覆されたガラスプレートと、該プレートの縁部に取り付けられた、テリレンカルボン酸誘導体を基礎とする１種以上の蛍光色素もしくはこの蛍光色素と他の蛍光色素との組合せを含有する光電池とを基礎とする蛍光変換太陽電池。
【請求項２】
請求項１に記載の蛍光変換太陽電池であって、テリレンテトラカルボン酸ジイミド、テリレンテトラカルボン酸一無水物モノイミド、テリレンテトラカルボン酸二無水物、テリレンジカルボン酸イミド、テリレンジカルボン酸無水物、テリレンテトラ−及び−ジカルボン酸無水物と芳香族ジアミンとの縮合生成物並びにテリレン構成単位を有する多重発色団の群からの少なくとも１種の蛍光色素を含有する蛍光変換太陽電池。
【請求項３】
請求項１又は２に記載の蛍光変換太陽電池であって、ＮＩＲにおいて放出を示す、テリレンカルボン酸誘導体を基礎とする少なくとも１種の蛍光色素を、より短波長で吸収及び放出を示す少なくとも１種の蛍光色素と組み合わせて含有する蛍光変換太陽電池。
【請求項４】
請求項１から３までのいずれか１項に記載の蛍光変換太陽電池であって、一般式Ｉａ
【化１】
2009512122.tif 000011
［式中、置換基及び変数は、以下の意味を有する：
Ｂa1は、互いに、式（ａ）、（ｂ）もしくは（ｃ）
【化２】
2009512122.tif 000012
で示される基に結合して、６員環を形成するか、
両方とも水素もしくは基−ＣＯＯＭであるか、又は
両方の基の一方は、基Ｒもしくは臭素であり、かつもう一方の基は、水素である；
Ｂa2は、Ｂa1とは無関係に、互いに、式（ａ）、（ｂ）もしくは（ｃ）で示される基に結合して、６員環を形成するか、又は両方とも基−ＣＯＯＭである；
Ｒは、アリールオキシ、アリールチオ、ヘタリールオキシもしくはヘタリールチオであり、そこにはそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＯ−、−ＳＯ−及び／又は−ＳＯ2−によって中断されていてよく、その際、前記の環系全体は、以下の基（ｉ）、（ｉｉ）、（ｉｉｉ）、（ｉｖ）及び／又は（ｖ）によって一置換もしくは多置換されていてよい：
（ｉ）Ｃ1〜Ｃ30−アルキル、前記Ｃ1〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、前記Ｃ1〜Ｃ30−アルキルは、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又は飽和もしくは不飽和のＣ4〜Ｃ7−シクロアルキルによって一置換もしくは多置換されていてよく、前記のアリール基及びシクロアルキル基の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記のアリール基及びシクロアルキル基は、それぞれＣ1〜Ｃ18−アルキル及び／又はアルキルについての置換基として上述した基によって一置換もしくは多置換されていてよい；
（ｉｉ）Ｃ3〜Ｃ8−シクロアルキル、前記Ｃ3〜Ｃ8−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、かつ前記Ｃ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｉｉ）アリールもしくはヘタリール、前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又はヘタリールによって一置換もしくは多置換されていてよく、該アリール及び／又はヘタリールは、それぞれＣ1〜Ｃ18−アルキル、Ｃ1〜Ｃ12−アルコキシ、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−、−ＮＲ1−、−ＣＯ−、−ＳＯ−もしくは−ＳＯ2−を意味する；
（ｖ）Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2もしくは−ＳＯ3Ｒ2、その際、基Ｒは、ｎ＞１の場合には同一もしくは異なってよい；
Ｒ1は、水素もしくはＣ1〜Ｃ18−アルキルであり、その際、基Ｒ1は、それらが複数存在する場合には、同一もしくは異なってよい；
Ｒ2、Ｒ3は、互いに無関係に、水素、Ｃ1〜Ｃ8−アルキル、アリールもしくはヘタリールであり、
前記のＣ1〜Ｃ18−アルキルの炭素鎖は、１つ以上の基−Ｏ−、−Ｓ−、−ＣＯ−、−ＳＯ−及び／又は−ＳＯ2−によって中断されていてよく、かつ前記のＣ1〜Ｃ18−アルキルは、Ｃ1〜Ｃ12−アルコキシ、Ｃ1〜Ｃ6−アルキルチオ、ヒドロキシ、メルカプト、ハロゲン、シアノ、ニトロ及び／又は−ＣＯＯＲ1によって一置換もしくは多置換されていてよい；
前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＣＯ−及び／又は−ＳＯ2−によって中断されていてよい；
その際、前記の環系全体は、Ｃ1〜Ｃ12−アルキル及び／又はアルキルについての置換基として上述した基によって一置換もしくは多置換されていてよい；
Ｈａｌは、臭素もしくはシアノである；
Ｒ′は、Ｃ4〜Ｃ30−アルキル、Ｃ3〜Ｃ8−シクロアルキル、アリールもしくはヘタリールであり、
前記のＣ4〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ4〜Ｃ30−アルキルは、基Ｒについての置換基として上述した基（ｉｉ）、（ｉｉｉ）、（ｉｖ）及び／又は（ｖ）によって一置換もしくは多置換されていてよい；
前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として上述した基（ｉ）、（ｉｉ）、（ｉｉｉ）、（ｉｖ）及び／又は（ｖ）によって一置換もしくは多置換されていてよい；
前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として上述した基（ｉ）、（ｉｉ）、（ｉｉｉ）、（ｉｖ）、（ｖ）及び／又はアリールアゾ及び／又はヘタリールアゾによって一置換もしくは多置換されていてよく、前記のアリールアゾ及び／又はヘタリールアゾは、それぞれＣ1〜Ｃ10−アルキル、Ｃ1〜Ｃ6−アルコキシ及び／又はシアノによって一置換もしくは多置換されていてよい；
Ｅは、１，２−フェニレン、１，８−もしくは２，３−ナフチレン又は２，３−もしくは３，４−ピリジレンであり、それぞれ、Ｃ1〜Ｃ12−アルキル、Ｃ1〜Ｃ6−アルコキシ、ヒドロキシ、ニトロ及び／又はハロゲンによって置換されていてよい；
Ｍは、水素、アルカリ金属カチオン、［ＮＨ4］+又は［ＮＲ24］+である；
ｎは、２〜６であるか、又は（１）基Ｂa1及びＢa2がそれぞれ式（ａ）の基を意味するか、又は（２）基Ｂa1が式（ａ）の基を意味し、かつ基Ｂa2が両者とも水素を意味するか、もしくは両方の基Ｂa2の一方が臭素を意味し、かつもう一方の基Ｂa2が水素を意味する場合には、０でもある；
ｚは、０〜６であり、その際、ｎ＋ｚ≦６であり、かつ基Ｂa1及びＢa2がそれぞれ式（ａ）の基を意味する場合にのみ、ｚは、０とは異なってよい］で示される少なくとも１種の蛍光色素を含有する蛍光変換太陽電池。
【請求項５】
請求項１から３までのいずれか１項に記載の蛍光変換太陽電池であって、一般式Ｉｂ：
【化３】
2009512122.tif 000013
［式中、置換基及び変数は以下の意味を有する：
Ｂb1は、互いに、式（ａ）もしくは（ｄ）
【化４】
2009512122.tif 000014
で示される基に結合されて、６員環を形成するか、又は一方の基が水素であり、かつもう一方の基が基Ｘである；
Ｂb2は、
基Ｂb1がともに式（ａ）の基を意味する場合に、式（ａ）の基に結合されて、６員環を形成する；
一方の基Ｂb1が水素を意味し、かつもう一方の基が基Ｘを意味し、その際、ｘ＝０及びｎ≠０に該当する場合に、式（ａ）の基に結合されて、６員環を形成する；
基Ｂb1がともに式（ａ）もしくは（ｄ）の基を意味するか、あるいは一方の基Ｂb1が水素を意味し、かつもう一方の基が基ＸもしくはＲを意味し、その際、ｘ＝０及びｎ≠０に該当する場合には、式（ｄ）の基に結合されて、６員環を形成する；
Ｒは、アリールオキシ、アリールチオ、ヘタリールオキシもしくはヘタリールチオであり、前記のアリールオキシ、アリールチオ、ヘタリールオキシもしくはヘタリールチオ上に、それぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＯ−、−ＳＯ−及び／又は−ＳＯ2−によって中断されていてよく、その際、前記の環系全体は、以下の基（ｉ）、（ｉｉ）、（ｉｉｉ）、（ｉｖ）及び／又は（ｖ）によって一置換もしくは多置換されていてよい：
（ｉ）Ｃ1〜Ｃ30−アルキル、前記のＣ1〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ1〜Ｃ30−アルキルは、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又は飽和もしくは不飽和のＣ4〜Ｃ7−シクロアルキルによって一置換もしくは多置換されていてよく、前記のアリール及び／又は飽和もしくは不飽和のＣ4〜Ｃ7−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記のアリール基及びシクロアルキル基は、それぞれＣ1〜Ｃ18−アルキル及び／又はアルキルについての置換基として上述した基によって一置換もしくは多置換されていてよい；
（ｉｉ）Ｃ3〜Ｃ8−シクロアルキル、前記のＣ3〜Ｃ8−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、かつ前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｉｉ）アリールもしくはヘタリール、前記のアリールもしくはヘタリール上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又はヘタリールによって一置換もしくは多置換されていてよく、前記のアリール及び／又はヘタリールは、それぞれＣ1〜Ｃ18−アルキル、Ｃ1〜Ｃ12−アルコキシ、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−、−ＮＲ1−、−ＣＯ−、−ＳＯ−又は−ＳＯ2−を意味する；
（ｖ）Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2もしくは−ＳＯ3Ｒ2、その際、基Ｒは、ｎ＞１である場合に、同一もしくは異なってよい；
Ｒ1は、水素もしくはＣ1〜Ｃ18−アルキルであり、その際、基Ｒ1は、それらが複数存在する場合には、同一もしくは異なってよい；
Ｒ2、Ｒ3は、互いに無関係に、水素、Ｃ1〜Ｃ18−アルキル、アリールもしくはヘタリールであり、
前記のＣ1〜Ｃ18−アルキルの炭素鎖は、１つ以上の基−Ｏ−、−Ｓ−、−ＣＯ−、−ＳＯ−及び／又は−ＳＯ2−によって中断されていてよく、かつＣ1〜Ｃ12−アルコキシ、Ｃ1〜Ｃ6−アルキルチオ、ヒドロキシ、メルカプト、ハロゲン、シアノ、ニトロ及び／又は−ＣＯＯＲ1によって一置換もしくは多置換されていてよい；
前記のアリールもしくはヘタリール上に、それぞれ他の飽和もしくは不飽和の５員ないし７員の環が縮合されていてよく、前記環の炭素骨格は、１つ以上の基−Ｏ−、−Ｓ−、−ＣＯ−及び／又は−ＳＯ2−によって中断されていてよく、その際、前記の環系全体は、Ｃ1〜Ｃ12−アルキル及び／又はアルキルについての置換基として上述した基によって一置換もしくは多置換されていてよい；
Ｘは、式
【化５】
2009512122.tif 000015
で示されるペリレンジカルボン酸イミド基である；
Ｒ′は、Ｃ4〜Ｃ30−アルキル、Ｃ3〜Ｃ8−シクロアルキル、アリールもしくはヘタリールであり、
前記のＣ4〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ4〜Ｃ30−アルキルは、基Ｒについての置換基として挙げた基（ｉｉ）、（ｉｉｉ）、（ｉｖ）及び／又は（ｖ）によって一置換もしくは多置換されていてよい；
前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として挙げた基（ｉ）、（ｉｉ）、（ｉｉｉ）、（ｉｖ）及び／又は（ｖ）によって一置換もしくは多置換されていてよい；
前記のアリールもしくはヘタリール上に、それぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として挙げた基（ｉ）、（ｉｉ）、（ｉｉｉ）、（ｉｖ）、（ｖ）及び／又はアリールアゾ及び／又はヘタリールアゾによって一置換もしくは多置換されていてよく、前記のアリールアゾ及び／又はヘタリールアゾは、それぞれＣ1〜Ｃ10−アルキル、Ｃ1〜Ｃ6−アルコキシ及び／又はシアノによって一置換もしくは多置換されていてよい；
Ｙは、−Ｏ−もしくは−Ｓ−である；
Ｚは、少なくとも１つの芳香族もしくは複素芳香族の基を有する架橋員であり、その際、基Ｙは、該芳香族もしくは複素芳香族の基に結合されている；
ｘは、
基Ｂb1及びＢb2が、それぞれ式（ａ）の基を意味する場合には、２〜６である；
基Ｂb1及びＢb2の全ての他の意味については、０である；
ｎは、０〜８であり、その際、ｘ＋ｎ≦８であり、かつｘ＝０の場合には、ｎ≠０である；
ｎ１は、０〜２である］で示される少なくとも１種の蛍光色素を含有する蛍光変換太陽電池。
【請求項６】
請求項１から５までのいずれか１項に記載の蛍光変換太陽電池であって、テリレンテトラカルボン酸ジイミド及びテリレンジカルボン酸イミドの群からの少なくとも１種の蛍光色素を含有する蛍光変換太陽電池。
【請求項７】
請求項１から６までのいずれか１項に記載の蛍光変換太陽電池であって、テリレンカルボン酸誘導体を基礎とする少なくとも１種の蛍光色素を、ペリレンカルボン酸誘導体、ナフタリンカルボン酸誘導体、イソビオラントロン誘導体及びビオラントロン誘導体の群からの少なくとも１種の蛍光色素と組み合わせて含有する蛍光変換太陽電池。
【請求項８】
請求項１から７までのいずれか１項に記載の蛍光変換太陽電池であって、テリレンカルボン酸誘導体を基礎とする少なくとも１種の蛍光色素を、ペリレンテトラカルボン酸ジイミド、ペリレンテトラカルボン酸一無水物モノイミド、ペリレンテトラカルボン酸二無水物、ペリレンジカルボン酸イミド、ペリレンジカルボン酸無水物、ペリレンジカルボン酸エステル、ペリレンジカルボン酸アミド、ペリレン構成単位を有する多重発色団であってテリレン構成単位を含まないもの、ナフタリンテトラカルボン酸ジイミド、ナフタリンジカルボン酸イミド、イソビオラントロン及びビオラントロンの群からの少なくとも１種の蛍光色素と組み合わせて含有する蛍光変換太陽電池。
【請求項９】
請求項１から８までのいずれか１項に記載の蛍光変換太陽電池であって、ポリマーが、付加的に、光保護剤及び酸化防止剤の群からの少なくとも１種の安定化添加剤を含有する蛍光変換太陽電池。
【請求項１０】
請求項１から９までのいずれか１項に記載の蛍光変換太陽電池であって、ポリアクリレート及びポリカーボネートの群からのポリマーを含有する蛍光変換太陽電池。
【請求項１１】
請求項１から１０までのいずれか１項に記載の蛍光変換太陽電池であって、最下のプレートの下側に白色の拡散体を有する蛍光変換太陽電池。
【請求項１２】
請求項１から１１までのいずれか１項に記載の蛍光変換太陽電池であって、最上のプレートの上側に帯域フィルターを有する蛍光変換太陽電池。
【請求項１３】
請求項１から１２までのいずれか１項に記載の蛍光変換太陽電池であって、少なくとも２つのプレートを基礎とし、それらのプレートが、電磁スペクトルの異なる波長で吸収及び放出を示す蛍光色素でドープ及び／又は被覆されている蛍光変換太陽電池。
【発明の詳細な説明】
【技術分野】
【０００１】
本発明は、少なくとも１種の蛍光色素でドープされたポリマーからなる１つ以上のプレート及び／又はドープされたポリマーで被覆されたガラスプレートと、該プレートの縁部に取り付けられた、テリレンカルボン酸誘導体を基礎とする１種以上の蛍光色素もしくはこの蛍光色素と他の蛍光色素との組合せを含有する光電池とを基礎とする蛍光変換太陽電池に関する。
【０００２】
光電池は、入射した日光を基本的に部分的にのみ電気エネルギーに変換できるにすぎず、大部分のエネルギーは、熱の形で失われる。ここで、例えばシリコン太陽電池は、結晶シリコンの１．１ｅＶの帯域端より高いエネルギー、すなわち１３００ｎｍ以下の波長を有する全ての光子を吸収することができる。吸収された光子の過剰のエネルギーは、その際に熱に変換され、そして光電池の加熱をひきおこす。これによって、その効率は低下する。
【０００３】
それゆえ、７０年代において既に、光電池と蛍光性の集光系（ソーラーコレクター）との組合せであり、日光のエネルギーのより良好な利用を可能にする蛍光変換セルが記載されている。該ソーラーコレクターは、吸収された日光を、長波長であるが、依然としてエネルギー的にシリコン帯域端より高い位置にある光に変換し、こうして光電池の加熱を低下させる。種々の波長で吸収もしくは放出を示す複数の蛍光剤（いわゆるカスケード）の使用によって、入射した日光を、その際に特に効率的に、光電池に適したエネルギーの光に変換することができる。
【０００４】
更に、光電池を備えるべき表面は、蛍光性のソーラーコレクターの使用によって減少する。ここで、その光は、蛍光剤を含むあるいは該蛍光剤で被覆されたプレート中に、全反射によって非反射性の縁部に導かれそこで集められるため、かつ前記の縁部のみが光電池で覆われていなければならない。それによって、構造物全体の費用は、明らかに低減できる。
【０００５】
前記の蛍光変換太陽電池の構造及び作用様式は、Ａｐｐｌ．Ｐｈｙｓ．１４，１２３−１３９（１９７７）もしくはＵＳ−Ａ−４１１０１２３号から公知である。
【０００６】
Ｎａｔｕｒｅ ２７４，１４４−１４５（１９７８）もしくはＵＳ−Ａ−４３６７３６７号において、ＵＯ22+、ＥＵ3+、Ｃｒ3+、Ｙｂ3+及びＮｄ3+などの蛍光性金属イオンでドープされかつＰＭＭＡマトリクス中の蛍光色素（ビオラントロン、ローダミン ６Ｇ）で被覆された複数のガラスプレートを基礎とする蛍光変換太陽電池が記載されている。
【０００７】
ＥＰ−Ａ−０７３００７号からも、アルコキシ化されたビオラントロン及びイソビオラントロンをソーラーコレクター用の蛍光色素として使用することが知られている。
【０００８】
ＥＰ−Ａ−０４１２７４号は、とりわけペリレンテトラカルボン酸ジイミドの銅色素を蛍光変換太陽電池で使用することを記載している。
【０００９】
その光安定性に基づき、ペリレンを基礎とする蛍光色素は、蛍光変換太陽電池における使用のために特に関心が持たれている。
【００１０】
Ｎａｃｈｒ．Ｃｈｅｍ．Ｔｅｃｈ．Ｌａｂ．２８，７１６−７１８（１９８０）において、前記の目的のために、Ｎ，Ｎ′−ビス（２，５−ジ−ｔ−ブチルフェニル）ペリレンテトラカルボン酸ジイミドが使用される。ＤＥ−Ａ−３２３５５２６号及びＤＥ−Ａ−３５４５００４号から、ペリレン骨格中で置換された、とりわけテトラフェノキシ置換及び四ハロゲン化されたペリレンテトラカルボン酸ジイミドを、表面的な集光のために使用することが知られている。ＷＯ−Ａ−９７／０８７５６号において、ペリレンを基礎とする蛍光色素（Ｎ，Ｎ′−ビス（２，６−ジイソプロピルフェニル）ペリレンテトラカルボン酸ジイミド及びペリレン−３，９−もしくは−３，１０−ジカルボン酸ジイソブチルエステル）を安定剤としての立体障害アミンと組み合わせて含有するポリカーボネートプレートを基礎とするソーラーコレクターが記載されている。ＥＣＮ−Ｒｅｐｏｒｔ ＥＣＮ−ＲＸ−０５−００９：２０ｔｈ Ｅｕｒｏｐｅａｎ Ｐｈｏｔｏｖｏｌｔａｉｃ Ｓｏｌａｒ Ｅｎｅｒｇｙ Ｃｏｎｆｅｒｅｎｃｅ ａｎｄ Ｅｘｈｉｂｉｔｉｏｎ（スペイン・バルセロナ；２００５年６月６〜１０日）において、最終的に、Ｎ，Ｎ′−ビス（７−トリデシル）ペリレンテトラカルボン酸ジイミドと赤色のクマリン色素とを有する蛍光変換太陽電池が紹介されている。
【００１１】
今までに記載されていた系は、まだ商業的に利用されていない。理由は、提案された蛍光色素が十分な光安定性を有さないこと、及び／又は日光の小さすぎる波長範囲のみが蛍光変換によって光電池のために利用できるに過ぎないことにある。
【００１２】
従って、本発明の課題は、これらの欠点を払拭し、かつ有利には日光を電気的エネルギーに変換するために使用できる蛍光変換太陽電池を提供することであった。
【００１３】
それにより、少なくとも１種の蛍光色素でドープされたポリマーからなる１つ以上のプレート及び／又はドープされたポリマーで被覆されたガラスプレートと、該プレートの縁部に取り付けられた、テリレンカルボン酸誘導体を基礎とする１種以上の蛍光色素もしくはこの蛍光色素と他の蛍光色素との組合せを含有する光電池とを基礎とする蛍光変換太陽電池が見出された。
【００１４】
好ましくは、本発明による蛍光変換太陽電池は、ＮＩＲにおいて放出を示す、テリレンカルボン酸誘導体を基礎とする少なくとも１種の蛍光色素を、より短波長で吸収及び放出を示す少なくとも１種の蛍光色素と組み合わせて含有する。特に有利には、それぞれ短波長で吸収を示す色素の発光極大と、すぐ次の色素の吸収極大とが大幅に一致している（色素カスケード）。
【００１５】
テリレンを基礎とする蛍光色素が、多重発色団であり、従って、種々異なる発色団の構成単位が１分子中で一体となった色素である場合に、放出光の深色シフトが該色素分子中で行われ、種々異なる色素の物理的混合を、少なくとも部分的に回避できる。
【００１６】
本発明による蛍光変換太陽電池は、１種以上の蛍光色素でドープされたポリマープレートもしくはドープされたポリマーで被覆されたガラスプレート、又は複数の係るプレート又は前記ポリマープレートとガラスプレートとの組合せ物から構成されていてよい。
【００１７】
種々異なる蛍光色素の組み合わせが使用される場合には、テリレンを基礎とする蛍光色素は、有利には別々のポリマープレートもしくはポリマー被覆で使用される。
【００１８】
図１において、積層プレート型の蛍光変換太陽電池の概略的構成が示されている。
【００１９】
図２は、ポリマープレートを基礎とする蛍光変換太陽電池を示している。
【００２０】
図１に例として示される蛍光変換太陽電池は、種々異なる３種の蛍光色素でドープされたポリマープレート（Ｆ１〜Ｆ３）から構成されている。最上のプレート（Ｆ１）は、好ましくは、最も短波長で吸収を示す蛍光色素で高い濃度でドープされており、中間のプレート（Ｆ２）は、中程度の波長で吸収を示す蛍光色素を含有し、かつ最下のプレート（Ｆ３）は、最後に、ＮＩＲにおいて発光を示す蛍光色素でドープされている。
【００２１】
積層ポリマープレートの１つ以上の縁部は、それぞれ１つ以上の光電池（ＰＶＺ）で覆われており、覆われていないほうの縁部は、鏡面加工（Ｓ）されている。
【００２２】
その際、光電池ＰＶＺは、通常の材料から構成されていてよい、例えば結晶シリコン、多結晶シリコン、アモルファスシリコン、又は薄層として存在するシリコン、ＣＩＳ（ＣｕＩｎＳｅ2）、ＣｄＴｅ、ＧａＡｓ、ＩｎＰもしくはＧａＩｎＡｓＰから構成されていてよい。
【００２３】
それらのポリマープレートは、光学接続されていてよく、又はガス充填（例えば空気充填）された中間室を介して互いに接続されていてよい。
【００２４】
全反射角外で放出される光（約２０％）をプレート中に導くために、光学的に、選択反射する帯域フィルタ層（ＢＰＦ）を、照光側（Ｌ）に適用することができる。
【００２５】
所望であれば、最上のポリマープレート（Ｆ１）の上側に、保護のために、ＵＶ吸収層及び／又は耐引掻性被覆を適用することができる。
【００２６】
透過光は、拡散性（白色）反射板（Ｄｉｆｆ）又は鏡面を介して、蛍光変換太陽電池中に散乱して戻る。
【００２７】
図２に示される蛍光変換太陽電池は、複数の蛍光色素の混合物でドープされたポリマープレート（ＦＭ）を基礎としている。
【００２８】
例として示されたセルは、両方の縁部に光電池（ＰＶＺ）を有する。
【００２９】
他の構造は、積層プレート型の蛍光変換太陽電池に相当する。
【００３０】
本発明による蛍光変換太陽電池は、有利には、テリレンテトラカルボン酸ジイミド、テリレンテトラカルボン酸一無水物モノイミド、テリレンテトラカルボン酸二無水物、テリレンジカルボン酸イミド、テリレンジカルボン酸無水物、テリレンテトラ−及び−ジカルボン酸無水物と芳香族ジアミンとの縮合生成物並びにテリレン構成単位を有する多重発色団の群からの少なくとも１種の蛍光色素を含有する。
【００３１】
その際、"カルボン酸無水物"という名称は、それぞれ、遊離形で又は塩として存在する酸をもともに含むべきである。
【００３２】
単独の発色団としてのテリレン構成単位を基礎とする蛍光色素（以下、短縮して"テリレン色素Ｉａ"と呼称する）は、その際、有利には、一般式Ｉａ
【化１】
2009512122.tif 000002
［式中、置換基及び変数は、以下の意味を有する：
Ｂa1は、互いに、式（ａ）、（ｂ）もしくは（ｃ）
【化２】
2009512122.tif 000003
で示される基に結合して、６員環を形成するか、
両方とも水素もしくは基−ＣＯＯＭであるか、又は
両方の基の一方は、基Ｒもしくは臭素であり、かつもう一方の基は、水素である；
Ｂa2は、Ｂa1とは無関係に、互いに、式（ａ）、（ｂ）もしくは（ｃ）で示される基に結合して、６員環を形成するか、又は両方とも基−ＣＯＯＭである；
Ｒは、アリールオキシ、アリールチオ、ヘタリールオキシもしくはヘタリールチオであり、そこにはそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＯ−、−ＳＯ−及び／又は−ＳＯ2−によって中断されていてよく、その際、前記の環系全体は、以下の基（ｉ）、（ｉｉ）、（ｉｉｉ）、（ｉｖ）及び／又は（ｖ）によって一置換もしくは多置換されていてよい：
（ｉ）Ｃ1〜Ｃ30−アルキル、前記Ｃ1〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、前記Ｃ1〜Ｃ30−アルキルは、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又は飽和もしくは不飽和のＣ4〜Ｃ7−シクロアルキルによって一置換もしくは多置換されていてよく、前記のアリール基及びシクロアルキル基の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記のアリール基及びシクロアルキル基は、それぞれＣ1〜Ｃ18−アルキル及び／又はアルキルについての置換基として上述した基によって一置換もしくは多置換されていてよい；
（ｉｉ）Ｃ3〜Ｃ8−シクロアルキル、前記Ｃ3〜Ｃ8−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、かつ前記Ｃ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｉｉ）アリールもしくはヘタリール、前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又はヘタリールによって一置換もしくは多置換されていてよく、該アリール及び／又はヘタリールは、それぞれＣ1〜Ｃ18−アルキル、Ｃ1〜Ｃ12−アルコキシ、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−、−ＮＲ1−、−ＣＯ−、−ＳＯ−もしくは−ＳＯ2−を意味する；
（ｖ）Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2もしくは−ＳＯ3Ｒ2、その際、基Ｒは、ｎ＞１の場合には同一もしくは異なってよい；
Ｒ1は、水素もしくはＣ1〜Ｃ18−アルキルであり、その際、基Ｒ1は、それらが複数存在する場合には、同一もしくは異なってよい；
Ｒ2、Ｒ3は、互いに無関係に、水素、Ｃ1〜Ｃ8−アルキル、アリールもしくはヘタリールであり、
前記のＣ1〜Ｃ18−アルキルの炭素鎖は、１つ以上の基−Ｏ−、−Ｓ−、−ＣＯ−、−ＳＯ−及び／又は−ＳＯ2−によって中断されていてよく、かつ前記のＣ1〜Ｃ18−アルキルは、Ｃ1〜Ｃ12−アルコキシ、Ｃ1〜Ｃ6−アルキルチオ、ヒドロキシ、メルカプト、ハロゲン、シアノ、ニトロ及び／又は−ＣＯＯＲ1によって一置換もしくは多置換されていてよい；
前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＣＯ−及び／又は−ＳＯ2−によって中断されていてよい；
その際、前記の環系全体は、Ｃ1〜Ｃ12−アルキル及び／又はアルキルについての置換基として上述した基によって一置換もしくは多置換されていてよい；
Ｈａｌは、臭素もしくはシアノである；
Ｒ′は、Ｃ4〜Ｃ30−アルキル、Ｃ3〜Ｃ8−シクロアルキル、アリールもしくはヘタリールであり、
前記のＣ4〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ4〜Ｃ30−アルキルは、基Ｒについての置換基として上述した基（ｉｉ）、（ｉｉｉ）、（ｉｖ）及び／又は（ｖ）によって一置換もしくは多置換されていてよい；
前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として上述した基（ｉ）、（ｉｉ）、（ｉｉｉ）、（ｉｖ）及び／又は（ｖ）によって一置換もしくは多置換されていてよい；
前記のアリールもしくはヘタリール上にそれぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として上述した基（ｉ）、（ｉｉ）、（ｉｉｉ）、（ｉｖ）、（ｖ）及び／又はアリールアゾ及び／又はヘタリールアゾによって一置換もしくは多置換されていてよく、前記のアリールアゾ及び／又はヘタリールアゾは、それぞれＣ1〜Ｃ10−アルキル、Ｃ1〜Ｃ6−アルコキシ及び／又はシアノによって一置換もしくは多置換されていてよい；
Ｅは、１，２−フェニレン、１，８−もしくは２，３−ナフチレン又は２，３−もしくは３，４−ピリジレンであり、それぞれ、Ｃ1〜Ｃ12−アルキル、Ｃ1〜Ｃ6−アルコキシ、ヒドロキシ、ニトロ及び／又はハロゲンによって置換されていてよい；
Ｍは、水素、アルカリ金属カチオン、［ＮＨ4］+又は［ＮＲ24］+である；
ｎは、２〜６であるか、又は（１）基Ｂa1及びＢa2がそれぞれ式（ａ）の基を意味するか、又は（２）基Ｂa1が式（ａ）の基を意味し、かつ基Ｂa2が両者とも水素を意味するか、もしくは両方の基Ｂa2の一方が臭素を意味し、かつもう一方の基Ｂa2が水素を意味する場合には、０でもある；
ｚは、０〜６であり、その際、ｎ＋ｚ≦６であり、かつ基Ｂa1及びＢa2がそれぞれ式（ａ）の基を意味する場合にのみ、ｚは、０とは異なってよい］を有する。
【００３３】
テリレン色素Ｉａ及びその製造は、ＷＯ−Ａ−０３／１０４２３２号及びＷＯ−Ａ−０２／６６４３８号、非事前公開のＷＯ−Ａ−２００６／０５８６７４号並びに旧ドイツ国特許出願第１０２００５０２１３６２．６号、同第１０２００５０３２５８３．１号及び同第１０２００５０３７１１５．９号に記載されている。
【００３４】
テリレン色素Ｉａは、テリレンテトラカルボン酸ジイミド及びテリレンジカルボン酸イミドの場合には、テリレン骨格（ｂａｙ位）において非置換であってよい。更に、前記のテリレン色素は、１〜６つの置換基によって、有利には１，６，９，１４−位で４つの置換基Ｒによって、又はテリレンテトラカルボン酸ジイミドの場合には、Ｈａｌによっても置換されている。
【００３５】
臭素化されたテリレン色素Ｉａは、基Ｒによって置換されたテリレン色素Ｉａのための出発材料としても用いられる。臭素原子は、従って、不完全に行われた交換に基づき、テリレン色素Ｉａ中に含まれていてもよい。
【００３６】
特に好ましいテリレン色素Ｉａは、テリレン骨格において、アリールオキシ基、アリールチオ基、ヘタリールオキシ基もしくはヘタリールチオ基Ｒによって、特にフェノキシ基、チオフェノキシ基、ピリジルオキシ基、ピリミジルオキシ基、ピリジルチオ基もしくはピリミジルチオ基Ｒによって置換されている。
【００３７】
殊に好ましいのは、４つの基Ｒによって置換されているテリレン色素Ｉａである。
【００３８】
好ましい基Ｒは、フェノキシ基及びチオフェノキシ基であり、前記基は、それぞれ以下の同一もしくは異なる基（ｉ）、（ｉｉ）、（ｉｉｉ）、（ｉｖ）及び／又は（ｖ）によって一置換もしくは多置換されていてよい：
（ｉ）Ｃ1〜Ｃ30−アルキル、前記のＣ1〜Ｃ30−アルキルの炭素鎖は、１つ以上の基−Ｏ−、−Ｓ−、−ＮＲ1−、−Ｃ≡Ｃ−、−ＣＲ1＝ＣＲ1−及び／又は−ＣＯ−によって中断されていてよく、かつＣ1〜Ｃ12−アルコキシ、ヒドロキシ、ハロゲン、シアノ及び／又はアリールによって一置換もしくは多置換されていてよく、前記アリールは、Ｃ1〜Ｃ18−アルキル及び／又はＣ1〜Ｃ6−アルコキシによって一置換もしくは多置換されていてよい；
（ｉｉ）Ｃ3〜Ｃ8−シクロアルキル、前記のＣ3〜Ｃ8−シクロアルキルの炭素骨格は、１つ以上の基−Ｏ−、−Ｓ−、−ＮＲ1−、−ＣＲ1＝ＣＲ1−及び／又は−ＣＯ−によって中断されていてよく、かつ前記のＣ3〜Ｃ8−シクロアルキルは、Ｃ1〜Ｃ18−アルキル、Ｃ1〜Ｃ12−アルコキシ及び／又はＣ1〜Ｃ6−アルキルチオによって一置換もしくは多置換されていてよい；
（ｉｉｉ）アリールもしくはヘタリール、前記のアリールもしくはヘタリール上にそれぞれ他の５員ないし７員の飽和もしくは不飽和の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、−Ｃ＝ＣＲ1−、−ＣＲ1＝ＣＲ1−、ヒドロキシ、ハロゲン、シアノ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−、−ＮＲ1−、−ＣＯ−、−ＳＯ−もしくは−ＳＯ2−を意味する；
（ｖ）Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2もしくは−ＳＯ3Ｒ2。
【００３９】
（チオ）フェノキシ基Ｒは、非置換であるか、又はオルト位、メタ位もしくは好ましくはパラ位で一置換されていてよい。前記基は、二置換、三置換、四置換もしくは五置換されていてよく、その際、全ての考えられる置換型が可能である。
【００４０】
特に好ましい基Ｒは、式
【化３】
2009512122.tif 000004
で示されるオルト，オルト′−二置換された（チオ）フェノキシ基である。
【００４１】
両方のオルト位にある基Ｒ′′は、同一もしくは異なってよいが、好ましくは同一である。
【００４２】
（チオ）フェノキシ基Ｒは、また、１つの、２つのもしくは全ての３つの他の環位において、同一もしくは同一でない水素とは異なる基Ｒ′′′によって置換されてもよい。
【００４３】
好ましくは、（チオ）フェノキシ基Ｒは、オルト位とオルト′位のみにおいて、又は付加的にパラ位において置換されている。
【００４４】
特に、上述の式中の置換基及び変数は、以下の意味を有する：
Ｙは、−Ｏ−もしくは−Ｓ−、有利には−Ｏ−である；
Ｒ′′は、以下の（ｉ）〜（ｖ）の同一もしくは異なる基である：
（ｉ）Ｃ1〜Ｃ18−アルキル、前記のＣ1〜Ｃ18−アルキルの炭素鎖は、１つ以上の基−Ｏ−、−Ｓ−、−ＮＲ1−及び／又は−ＣＯ−によって中断されていてよく、かつ前記のＣ1〜Ｃ18−アルキルは、Ｃ1〜Ｃ12−アルコキシ、ヒドロキシ及び／又はハロゲンによって一置換もしくは多置換されていてよく、その際、１位にあるアルキル基Ｒ′′の多くとも１つは、第三級炭素原子を有してよい；
（ｉｉ）Ｃ3〜Ｃ8−シクロアルキル、前記のＣ3〜Ｃ8−シクロアルキルは、Ｃ1〜Ｃ18−アルキル及び／又はＣ1〜Ｃ12−アルコキシによって一置換もしくは多置換されていてよく、その際、１位にある基Ｒ′′の多くとも１つは、第三級炭素原子を有してよい；
（ｉｉｉ）アリールもしくはヘタリール、前記のアリールもしくはヘタリールは、それぞれＣ1〜Ｃ18−アルキル、Ｃ1〜Ｃ12−アルコキシ、ヒドロキシ及び／又はハロゲンによって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−もしくは−ＮＲ１−を意味する；
（ｖ）Ｃ1〜Ｃ12−アルコキシ、ヒドロキシ、ハロゲンもしくはシアノ；
Ｒ′′′は、以下の同一もしくは異なる基である：
水素；
Ｒ′′について挙げた基（ｉ）、（ｉｉ）、（ｉｉｉ）、（ｉｖ）及び（ｖ）、その際、１位にあるアルキル基（ｉ）及びシクロアルキル基（ｉｉ）は、第三級炭素原子を有してよい；
Ｒ1は、水素もしくはＣ1〜Ｃ6−アルキルである。
【００４５】
基Ｒ′として好ましいのは、その際、アルキル基、シクロアルキル基及びフェニル基であり、とりわけ１位に第二級もしくは第一級の炭素原子を有するアルキル基並びにメチル及び１位に第二級炭素原子を有するシクロアルキル基であり、その際、１位に第二級炭素原子を有するアルキル基及びシクロアルキル基が特に強調されるべきである。
【００４６】
特に好ましい（チオ）フェノキシ基のための例として、詳細には、以下のものが挙げられる：
２，６−ジメチルフェノキシ、２，６−ジエチルフェノキシ、２，６−ジイソプロピルフェノキシ、２，６−ジ（２−ブチル）フェノキシ、２，６−ジ（ｎ−ブチル）フェノキシ、２，６−ジ（２−ヘキシル）フェノキシ、２，６−ジ（ｎ−ヘキシル）フェノキシ、２，６−ジ（２−ドデシル）フェノキシ、２，６−ジ（ｎ−ドデシル）フェノキシ、２，６−ジシクロヘキシルフェノキシ、２，６−ジフェニルフェノキシ、２，６−ジメチル−４−（ｎ−ブチル）フェノキシ、２，６−ジエチル−４−（ｎ−ブチル）フェノキシ、２，６−ジイソプロピル−４−（ｎ−ブチル）フェノキシ、２，６−ジ（２−ブチル）−４−（ｎ−ブチル）フェノキシ、２，４，６−トリ（ｎ−ブチル）フェノキシ、２，６−ジ（２−ヘキシル）−４−（ｎ−ブチル）フェノキシ、２，６−ジ（ｎ−ヘキシル）−４−（ｎ−ブチル）フェノキシ、２，６−ジ（２−ドデシル）−４−（ｎ−ブチル）−フェノキシ、２，６−ジ（ｎ−ドデシル）−４−（ｎ−ブチル）フェノキシ、２，６−ジシクロヘキシル−４−（ｎ−ブチル）フェノキシ、２，６−ジフェニル−４−（ｎ−ブチル）フェノキシ、２，６−ジメチル−４−（ｎ−ノニル）フェノキシ、２，６−ジエチル−４−（ｎ−ノニル）フェノキシ、２，６−ジイソプロピル−４−（ｎ−ノニル）フェノキシ、２，６−ジ（２−ブチル）−４−（ｎ−ノニル）フェノキシ、２，６−ジ（２−ブチル）−４−（ｎ−ノニル）フェノキシ、２，６−ジ（２−ヘキシル）−４−（ｎ−ノニル）フェノキシ、２，６−ジ（ｎ−ヘキシル）−４−（ｎ−ノニル）フェノキシ、２，６−ジ（２−ドデシル）−４−（ｎ−ノニル）フェノキシ、２，６−ジ（ｎ−ドデシル）−４−（ｎ−ノニル）フェノキシ、２，６−ジシクロヘキシル−４−（ｎ−ノニル）フェノキシ、２，６−ジフェニル−４−（ｎ−ノニル）フェノキシ、２，６−ジメチル−４−（ｎ−オクタデシル）フェノキシ、２，６−ジエチル−４−（ｎ−オクタデシル）フェノキシ、２，６−ジイソプロピル−４−（ｎ−オクタデシル）フェノキシ、２，６−ジ（２−ブチル）−４−（ｎ−オクタデシル）フェノキシ、２，６−ジ（２−ブチル）−４−（ｎ−オクタデシル）フェノキシ、２，６−ジ（２−ヘキシル）−４−（ｎ−オクタデシル）フェノキシ、２，６−ジ（ｎ−ヘキシル）−４−（ｎ−オクタデシル）フェノキシ、２，６−ジ（２−ドデシル）−４−（ｎ−オクタデシル）フェノキシ、２，６−ジ（ｎ−ドデシル）−４−（ｎ−オクタデシル）フェノキシ、２，６−ジシクロヘキシル−４−（ｎ−オクタデシル）フェノキシ、２，６−ジメチル−４−（ｔ−ブチル）フェノキシ、２，６−ジエチル−４−（ｔ−ブチル）フェノキシ、２，６−ジイソプロピル−４−（ｔ−ブチル）フェノキシ、２，６−ジ（２−ブチル）−４−（ｔ−ブチル）フェノキシ、２，６−ジ（ｎ−ブチル）−４−（ｔ−ブチル）フェノキシ、２，６−ジ（２−ヘキシル）−４−（ｔ−ブチル）フェノキシ、２，６−ジ（ｎ−ヘキシル）−４−（ｔ−ブチル）フェノキシ、２，６−ジ（２−ドデシル）−４−（ｔ−ブチル）フェノキシ、２，６−ジ（ｎ−ドデシル）−４−（ｔ−ブチル）フェノキシ、２，６−ジシクロヘキシル−４−（ｔ−ブチル）フェノキシ、２，６−ジフェニル−４−（ｔ−ブチル）フェノキシ、２，６−ジメチル−４−（ｔ−オクチル）フェノキシ、２，６−ジエチル−４−（ｔ−オクチル）フェノキシ、２，６−ジイソプロピル−４−（ｔ−オクチル）フェノキシ、２，６−ジ（２−ブチル）−４−（ｔ−オクチル）フェノキシ、２，６−ジ（ｎ−ブチル）−４−（ｔ−オクチル）フェノキシ、２，６−ジ（２−ヘキシル）−４−（ｔ−オクチル）フェノキシ、２，６−ジ（ｎ−ヘキシル）−４−（ｔ−オクチル）フェノキシ、２，６−ジ（２−ドデシル）−４−（ｔ−オクチル）フェノキシ、２，６−ジ（ｎ−ドデシル）−４−（ｔ−オクチル）フェノキシ、２，６−ジシクロヘキシル−４−（ｔ−オクチル）フェノキシ及び２，６−ジフェニル−４−（ｔ−オクチル）フェノキシ；
２，６−ジメチルチオフェノキシ、２，６−ジエチルチオフェノキシ、２，６−ジイソプロピルチオフェノキシ、２，６−ジ（２−ブチル）チオフェノキシ、２，６−ジ（ｎ−ブチル）チオフェノキシ、２，６−ジ（２−ヘキシル）チオフェノキシ、２，６−ジ（ｎ−ヘキシル）チオフェノキシ、２，６−ジ（２−ドデシル）チオフェノキシ、２，６−ジ（ｎ−ドデシル）チオフェノキシ、２，６−ジシクロヘキシルチオフェノキシ、２，６−ジフェニルチオフェノキシ、２，６−ジメチル−４−（ｎ−ブチル）チオフェノキシ、２，６−ジエチル−４−（ｎ−ブチル）チオフェノキシ、２，６−ジイソプロピル−４−（ｎ−ブチル）チオフェノキシ、２，６−ジ（２−ブチル）−４−（ｎ−ブチル）チオフェノキシ、２，４，６−トリ（ｎ−ブチル）チオフェノキシ、２，６−ジ（２−ヘキシル）−４−（ｎ−ブチル）チオフェノキシ、２，６−ジ（ｎ−ヘキシル）−４−（ｎ−ブチル）チオフェノキシ、２，６−ジ（２−ドデシル）−４−（ｎ−ブチル）−チオフェノキシ、２，６−ジ（ｎ−ドデシル）−４−（ｎ−ブチル）チオフェノキシ、２，６−ジシクロヘキシル−４−（ｎ−ブチル）チオフェノキシ、２，６−ジフェニル−４−（ｎ−ブチル）チオフェノキシ、２，６−ジメチル−４−（ｎ−ノニル）チオフェノキシ、２，６−ジエチル−４−（ｎ−ノニル）チオフェノキシ、２，６−ジイソプロピル−４−（ｎ−ノニル）チオフェノキシ、２，６−ジ（２−ブチル）−４−（ｎ−ノニル）チオフェノキシ、２，６−ジ（２−ブチル）−４−（ｎ−ノニル）チオフェノキシ、２，６−ジ（２−ヘキシル）−４−（ｎ−ノニル）チオフェノキシ、２，６−ジ（ｎ−ヘキシル）−４−（ｎ−ノニル）チオフェノキシ、２，６−ジ（２−ドデシル）−４−（ｎ−ノニル）チオフェノキシ、２，６−ジ（ｎ−ドデシル）−４−（ｎ−ノニル）チオフェノキシ、２，６−ジシクロヘキシル−４−（ｎ−ノニル）チオフェノキシ、２，６−ジフェニル−４−（ｎ−ノニル）チオフェノキシ、２，６−ジメチル−４−（ｎ−オクタデシル）チオフェノキシ、２，６−ジエチル−４−（ｎ−オクタデシル）チオフェノキシ、２，６−ジイソプロピル−４−（ｎ−オクタデシル）チオフェノキシ、２，６−ジ（２−ブチル）−４−（ｎ−オクタデシル）チオフェノキシ、２，６−ジ（２−ブチル）−４−（ｎ−オクタデシル）チオフェノキシ、２，６−ジ（２−ヘキシル）−４−（ｎ−オクタデシル）チオフェノキシ、２，６−ジ（ｎ−ヘキシル）−４−（ｎ−オクタデシル）チオフェノキシ、２，６−ジ（２−ドデシル）−４−（ｎ−オクタデシル）チオフェノキシ、２，６−ジ（ｎ−ドデシル）−４−（ｎ−オクタデシル）チオフェノキシ、２，６−ジシクロヘキシル−４−（ｎ−オクタデシル）チオフェノキシ、２，６−ジメチル−４−（ｔ−ブチル）チオフェノキシ、２，６−ジエチル−４−（ｔ−ブチル）チオフェノキシ、２，６−ジイソプロピル−４−（ｔ−ブチル）チオフェノキシ、２，６−ジ（２−ブチル）−４−（ｔ−ブチル）チオフェノキシ、２，６−ジ（ｎ−ブチル）−４−（ｔ−ブチル）チオフェノキシ、２，６−ジ（２−ヘキシル）−４−（ｔ−ブチル）チオフェノキシ、２，６−ジ（ｎ−ヘキシル）−４−（ｔ−ブチル）チオフェノキシ、２，６−ジ（２−ドデシル）−４−（ｔ−ブチル）チオフェノキシ、２，６−ジ（ｎ−ドデシル）−４−（ｔ−ブチル）チオフェノキシ、２，６−ジシクロヘキシル−４−（ｔ−ブチル）チオフェノキシ、２，６−ジフェニル−４−（ｔ−ブチル）チオフェノキシ、２，６−ジメチル−４−（ｔ−オクチル）チオフェノキシ、２，６−ジエチル−４−（ｔ−オクチル）チオフェノキシ、２，６−ジイソプロピル−４−（ｔ−オクチル）チオフェノキシ、２，６−ジ（２−ブチル）−４−（ｔ−オクチル）チオフェノキシ、２，６−ジ（ｎ−ブチル）−４−（ｔ−オクチル）チオフェノキシ、２，６−ジ（２−ヘキシル）−４−（ｔ−オクチル）チオフェノキシ、２，６−ジ（ｎ−ヘキシル）−４−（ｔ−オクチル）チオフェノキシ、２，６−ジ（２−ドデシル）−４−（ｔ−オクチル）チオフェノキシ、２，６−ジ（ｎ−ドデシル）−４−（ｔ−オクチル）チオフェノキシ、２，６−ジシクロヘキシル−４−（ｔ−オクチル）チオフェノキシ及び２，６−ジフェニル−４−（ｔ−オクチル）チオフェノキシ。
【００４７】
テリレン色素Ｉａは、有利には、少なくとも１つのイミド官能を有し（すなわちテリレンテトラカルボン酸ジイミド、テリレンテトラカルボン酸一無水物モノイミド、テリレンジカルボン酸イミド）、もう一つのイミド官能を有する、テリレンテトラカルボン酸二無水物と芳香族ジアミンとの簡単な縮合生成物が好ましい。
【００４８】
特に好ましくは、テリレン色素Ｉａは、もっぱらイミド官能を含む。従って、テリレンテトラカルボン酸ジイミド及びテリレンジカルボン酸イミドが特に好ましく、その際、テリレンテトラカルボン酸ジイミドが殊に好ましい。
【００４９】
イミド窒素原子上の置換基Ｒ′は、その際、特に、Ｃ4〜Ｃ30−アルキル、Ｃ5〜Ｃ8−シクロアルキル、フェニル、ナフチル、ピリジルもしくはピリミジルの意味を有し、
前記のＣ4〜Ｃ30−アルキルの炭素鎖は、１つ以上の基−Ｏ−及び／又は−ＣＯ−によって中断されていてよく、かつＣ1〜Ｃ6−アルコキシ、シアノ及び／又はアリールによって一置換もしくは多置換されていてよく、前記アリールは、Ｃ1〜Ｃ18−アルキル及び／又はＣ1〜Ｃ6−アルコキシによって一置換もしくは多置換されていてよい；
前記のＣ5〜Ｃ8−シクロアルキルは、Ｃ1〜Ｃ12−アルキルによって一置換もしくは多置換されていてよい；
前記のフェニル、ナフチル、ピリジルもしくはピリミジルは、それぞれＣ1〜Ｃ18−アルキル、Ｃ1〜Ｃ6−アルコキシ、ハロゲン、シアノ、ニトロ、−ＣＯＮＲ2Ｒ3、−ＳＯ2ＮＲ2Ｒ3及び／又はフェニルアゾ及び／又はナフチルアゾはによって一置換もしくは多置換されていてよく、前記フェニルアゾ及び／又はナフチルアゾは、それぞれＣ1〜Ｃ10−アルキル、Ｃ1〜Ｃ6−アルコキシ及び／又はシアノによって一置換もしくは多置換されていてよい。
【００５０】
特に有利には、Ｒ′は、Ｃ4〜Ｃ30−アルキル、Ｃ5〜Ｃ8−シクロアルキル、フェニル、ナフチル、ピリジルもしくはピリミジルの意味を有し、
前記のＣ4〜Ｃ30−アルキルの炭素鎖は、１つ以上の基−Ｏ−及び／又は−ＣＯ−によって中断されていてよく、かつＣ1〜Ｃ6−アルコキシ、シアノ及び／又はアリールによって一置換もしくは多置換されていてよく、前記アリールは、Ｃ1〜Ｃ18−アルキル及び／又はＣ1〜Ｃ6−アルコキシによって一置換もしくは多置換されていてよい；
前記のＣ5〜Ｃ8−シクロアルキルは、Ｃ1〜Ｃ6−アルキルによって一置換もしくは多置換されていてよい；
前記のフェニル、ナフチル、ピリジルもしくはピリミジルは、それぞれＣ1〜Ｃ18−アルキル、Ｃ1〜Ｃ6−アルコキシ、ハロゲン、シアノ、ニトロ、−ＣＯＮＲ2Ｒ3、−ＳＯ2ＮＲ2Ｒ3及び／又はフェニルアゾ及び／又はナフチルアゾはによって一置換もしくは多置換されていてよく、前記フェニルアゾ及び／又はナフチルアゾは、それぞれＣ1〜Ｃ10−アルキル、Ｃ1〜Ｃ6−アルコキシ及び／又はシアノによって一置換もしくは多置換されていてよい。
【００５１】
Ｒ2及びＲ3は、その際、互いに無関係に、水素、Ｃ1〜Ｃ18−アルキル、アリールもしくはヘタリールを意味し、
前記のＣ1〜Ｃ18−アルキルは、Ｃ1〜Ｃ6−アルコキシ、ヒドロキシ、ハロゲン及び／又はシアノによって一置換もしくは多置換されていてよい；
前記のアリールもしくはヘタリールは、それぞれＣ1〜Ｃ6−アルキル及び／又はアルキルについての置換基として上述した基によって一置換もしくは多置換されていてよい。
【００５２】
好ましくは、基Ｒ′は、十分な溶解性と蛍光を保証するために、４〜２４個の炭素原子を有する。
【００５３】
殊に好ましい基Ｒ′は、オルト，オルト′−ジアルキル置換されたアリール基、とりわけ基Ｒの成分でもある前記基、並びに中間の炭素原子を介してイミド窒素原子に結合されている直鎖状のアルキル鎖である。前記基Ｒ′のための選択される例は、２，６−ジメチルフェニル、２，６−ジイソプロピルフェニル、２，６−ジイソプロピル−４−ブチルフェニル、５−ウンデシル、７−トリデシル及び９−ペンタデシルである。
【００５４】
好ましいテリレン色素Ｉａのための例としては、以下のものが挙げられる：
Ｎ，Ｎ′−ビス（２，６−ジイソプロピルフェニル）テリレン−３，４：１１，１２−テトラカルボン酸ジイミド、Ｎ，Ｎ′−ビス（７−トリデシル）テリレン−３，４：１１，１２−テトラカルボン酸ジイミド、Ｎ，Ｎ′−ビス（２，６−ジイソプロピルフェニル）−１，６，９，１４−テトラ（４−ｔ−オクチルフェノキシ）テリレン−３，４：１１，１２−テトラカルボン酸ジイミド、Ｎ，Ｎ′−ビス（２，６−ジイソプロピルフェニル）−１，６，９，１４−テトラ（２，６−ジイソプロピルフェノキシ）テリレン−３，４：１１，１２−テトラカルボン酸ジイミド、Ｎ−（２，６−ジイソプロピルフェニル）テリレン−３，４−ジカルボン酸イミド、Ｎ−（７−トリデシル）テリレン−３，４−ジカルボン酸イミド、Ｎ−（２，６−ジイソプロピルフェニル）−１，６，９，１４−テトラ（４−ｔ−オクチルフェノキシ）テリレン−３，４−ジカルボン酸イミド及びＮ−（２，６−ジイソプロピルフェニル）−１，６，９，１４−テトラ（２，６−ジイソプロピルフェノキシ）テリレン−３，４−ジカルボン酸イミド。
【００５５】
本発明による蛍光変換太陽電池は、蛍光色素としてテリレン構成単位を有する多重発色団をも有してよい。
【００５６】
テリレン発色団は、その際、有利には中心構成単位を形成し、前記構成単位に他の発色団、有利にはペリレン発色団及び／又はナフタリン発色団が結合されている。しかしながら、それらの発色団は、逆の順序で配置されていてもよい。
【００５７】
結合の種類は、その際、多重発色団分子の形態を規定する。ここで、例えば中心のＮ，Ｎ′−ビス（２，６−ジイソプロピルフェノキシ）テリレンテトラカルボン酸ジイミド分子と、４もしくは８つのＮ−（２，６−ジイソプロピルフェニル）ペリレンジカルボン酸イミド単位と、あるいは４つのＮ−（２，６−ジイソプロピルフェニル）ペリレンジカルボン酸イミド単位及び８つのＮ−（２，６−ジイソプロピルフェニル）ナフタリンジカルボン酸イミド単位と、（ペンタフェニル）フェニル単位を介して結合している場合には、樹状型の多重発色団が生ずる（Ａｎｇｅｗ．Ｃｈｅｍ．１１４，１９８０−１９８４（２００２））。
【００５８】
しかしながら、本発明によれば、一般式Ｉｂ：
【化４】
2009512122.tif 000005
［式中、置換基及び変数は以下の意味を有する：
Ｂb1は、互いに、式（ａ）もしくは（ｄ）
【化５】
2009512122.tif 000006
で示される基に結合されて、６員環を形成するか、又は一方の基が水素であり、かつもう一方の基が基Ｘである；
Ｂb2は、
基Ｂb1がともに式（ａ）の基を意味する場合に、式（ａ）の基に結合されて、６員環を形成する；
一方の基Ｂb1が水素を意味し、かつもう一方の基が基Ｘを意味し、その際、ｘ＝０及びｎ≠０に該当する場合に、式（ａ）の基に結合されて、６員環を形成する；
基Ｂb1がともに式（ａ）もしくは（ｄ）の基を意味するか、あるいは一方の基Ｂb1が水素を意味し、かつもう一方の基が基ＸもしくはＲを意味し、その際、ｘ＝０及びｎ≠０に該当する場合には、式（ｄ）の基に結合されて、６員環を形成する；
Ｒは、アリールオキシ、アリールチオ、ヘタリールオキシもしくはヘタリールチオであり、前記のアリールオキシ、アリールチオ、ヘタリールオキシもしくはヘタリールチオ上に、それぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＯ−、−ＳＯ−及び／又は−ＳＯ2−によって中断されていてよく、その際、前記の環系全体は、以下の基（ｉ）、（ｉｉ）、（ｉｉｉ）、（ｉｖ）及び／又は（ｖ）によって一置換もしくは多置換されていてよい：
（ｉ）Ｃ1〜Ｃ30−アルキル、前記のＣ1〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ1〜Ｃ30−アルキルは、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又は飽和もしくは不飽和のＣ4〜Ｃ7−シクロアルキルによって一置換もしくは多置換されていてよく、前記のアリール及び／又は飽和もしくは不飽和のＣ4〜Ｃ7−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記のアリール基及びシクロアルキル基は、それぞれＣ1〜Ｃ18−アルキル及び／又はアルキルについての置換基として上述した基によって一置換もしくは多置換されていてよい；
（ｉｉ）Ｃ3〜Ｃ8−シクロアルキル、前記のＣ3〜Ｃ8−シクロアルキルの炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、かつ前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｉｉ）アリールもしくはヘタリール、前記のアリールもしくはヘタリール上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、Ｃ1〜Ｃ18−アルキル、Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2、−ＳＯ3Ｒ2、アリール及び／又はヘタリールによって一置換もしくは多置換されていてよく、前記のアリール及び／又はヘタリールは、それぞれＣ1〜Ｃ18−アルキル、Ｃ1〜Ｃ12−アルコキシ、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2及び／又は−ＳＯ3Ｒ2によって一置換もしくは多置換されていてよい；
（ｉｖ）基−Ｕ−アリール、前記基は、アリール基についての置換基（ｉｉｉ）として上述した基によって一置換もしくは多置換されていてよく、その際、Ｕは、基−Ｏ−、−Ｓ−、−ＮＲ1−、−ＣＯ−、−ＳＯ−又は−ＳＯ2−を意味する；
（ｖ）Ｃ1〜Ｃ12−アルコキシ、Ｃ1〜Ｃ6−アルキルチオ、−Ｃ≡ＣＲ1、−ＣＲ1＝ＣＲ12、ヒドロキシ、メルカプト、ハロゲン、シアノ、ニトロ、−ＮＲ2Ｒ3、−ＮＲ2ＣＯＲ3、−ＣＯＮＲ2Ｒ3、−ＳＯ2ＮＲ2Ｒ3、−ＣＯＯＲ2もしくは−ＳＯ3Ｒ2、その際、基Ｒは、ｎ＞１である場合に、同一もしくは異なってよい；
Ｒ1は、水素もしくはＣ1〜Ｃ18−アルキルであり、その際、基Ｒ1は、それらが複数存在する場合には、同一もしくは異なってよい；
Ｒ2、Ｒ3は、互いに無関係に、水素、Ｃ1〜Ｃ18−アルキル、アリールもしくはヘタリールであり、
前記のＣ1〜Ｃ18−アルキルの炭素鎖は、１つ以上の基−Ｏ−、−Ｓ−、−ＣＯ−、−ＳＯ−及び／又は−ＳＯ2−によって中断されていてよく、かつＣ1〜Ｃ12−アルコキシ、Ｃ1〜Ｃ6−アルキルチオ、ヒドロキシ、メルカプト、ハロゲン、シアノ、ニトロ及び／又は−ＣＯＯＲ1によって一置換もしくは多置換されていてよい；
前記のアリールもしくはヘタリール上に、それぞれ他の飽和もしくは不飽和の５員ないし７員の環が縮合されていてよく、前記環の炭素骨格は、１つ以上の基−Ｏ−、−Ｓ−、−ＣＯ−及び／又は−ＳＯ2−によって中断されていてよく、その際、前記の環系全体は、Ｃ1〜Ｃ12−アルキル及び／又はアルキルについての置換基として上述した基によって一置換もしくは多置換されていてよい；
Ｘは、式
【化６】
2009512122.tif 000007
で示されるペリレンジカルボン酸イミド基である；
Ｒ′は、Ｃ4〜Ｃ30−アルキル、Ｃ3〜Ｃ8−シクロアルキル、アリールもしくはヘタリールであり、
前記のＣ4〜Ｃ30−アルキルの炭素鎖は、１つ以上の基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−及び／又は−ＳＯ2−によって中断されていてよく、かつ前記のＣ4〜Ｃ30−アルキルは、基Ｒについての置換基として挙げた基（ｉｉ）、（ｉｉｉ）、（ｉｖ）及び／又は（ｖ）によって一置換もしくは多置換されていてよい；
前記のＣ3〜Ｃ8−シクロアルキル上に、他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として挙げた基（ｉ）、（ｉｉ）、（ｉｉｉ）、（ｉｖ）及び／又は（ｖ）によって一置換もしくは多置換されていてよい；
前記のアリールもしくはヘタリール上に、それぞれ他の飽和もしくは不飽和の５員ないし７員の環が縮合されていてよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として挙げた基（ｉ）、（ｉｉ）、（ｉｉｉ）、（ｉｖ）、（ｖ）及び／又はアリールアゾ及び／又はヘタリールアゾによって一置換もしくは多置換されていてよく、前記のアリールアゾ及び／又はヘタリールアゾは、それぞれＣ1〜Ｃ10−アルキル、Ｃ1〜Ｃ6−アルコキシ及び／又はシアノによって一置換もしくは多置換されていてよい；
Ｙは、−Ｏ−もしくは−Ｓ−である；
Ｚは、少なくとも１つの芳香族もしくは複素芳香族の基を有する架橋員であり、その際、基Ｙは、該芳香族もしくは複素芳香族の基に結合されている；
ｘは、
基Ｂb1及びＢb2が、それぞれ式（ａ）の基を意味する場合には、２〜６である；
基Ｂb1及びＢb2の全ての他の意味については、０である；
ｎは、０〜８であり、その際、ｘ＋ｎ≦８であり、かつｘ＝０の場合には、ｎ≠０である；
ｎ１は、０〜２である］で示される多重発色団（以下に、"テリレン色素Ｉｂ"と呼称する）が好ましい。
【００５９】
テリレン色素Ｉｂ及びそれらの製造は、旧ドイツ国特許出願第１０２００５０３７１１５．９号に記載されている。
【００６０】
ペリレン発色団は、テリレン色素Ｉｂの場合に、基−Ｙ−Ｚ−Ｙ−を介して直接的にテリレン発色団の環骨格に結合されており、かつ／又は基−Ｚ−Ｙ−を介してテリレン発色団のイミド窒素原子に結合されている。
【００６１】
その際、結合性の架橋員Ｚは、少なくとも１つの芳香族もしくは複素芳香族の基を有し、前記基にＹもしくはイミド窒素原子が結合されている。
【００６２】
好ましくは、Ｚは、式
【化７】
2009512122.tif 000008
［式中、環Ｐは、同一もしくは異なってよく、ハロゲン原子を環原子として含んでよく、かつ／又は縮合された５員ないし７員の環を有してよく、前記環の炭素骨格は、１つ以上の基−Ｏ−、−Ｓ−、−ＮＲ1−、−Ｎ＝ＣＲ1−、−ＣＲ1＝ＣＲ1−、−ＣＯ−、−ＳＯ−及び／又は−ＳＯ2−によって中断されていてよく、その際、前記の環系全体は、基Ｒについての置換基として上述した基（ｉ）、（ｉｉ）、（ｉｉｉ）及び／又は（ｖ）によって一置換もしくは多置換されていてよい］で示されるアリーレン基もしくはヘタリーレン基である。
【００６３】
Ｇは、化学結合、基−Ｏ−、−Ｓ−、−ＮＲ1−、−Ｎ＝ＣＲ1−、−Ｃ≡Ｃ−、−ＣＲ1＝ＣＲ1−、−ＣＯ−、−ＳＯ−もしくは−ＳＯ2−又はＣ1〜Ｃ12−アルキレンもしくはＣ4〜Ｃ7−シクロアルキレン、アリーレンもしくはヘタリーレンを意味し、
前記のＣ1〜Ｃ12−アルキレンもしくはＣ4〜Ｃ7−シクロアルキレンの炭素鎖は、それぞれこれらの基によって一置換もしくは多置換されていてよく、かつ前記のＣ1〜Ｃ12−アルキレンもしくはＣ4〜Ｃ7−シクロアルキレンは、それぞれ基Ｒについての置換基として上述した基（ｉ）、（ｉｉ）、（ｉｉｉ）及び／又は（ｖ）によって一置換もしくは多置換されていてよい；
前記のアリーレンもしくはヘタリーレンは、同様にそれぞれ基（ｉ）、（ｉｉ）、（ｉｉｉ）及び／又は（ｖ）によって一置換もしくは多置換されていてよく、その際、ヒドロキシ及びメルカプトは、基（ｖ）として除外される。
【００６４】
特に好ましい架橋員Ｚは、式
【化８】
2009512122.tif 000009
［式中、フェニレン環もしくはナフチレン環は、Ｃ1〜Ｃ18−アルキルによって一置換もしくは多置換されていてよく、かつＧは、化学結合、メチレンもしくはイソプロピレンを意味する］で示されるアリーレン基である。
【００６５】
特に好ましい架橋員Ｚのための例は、詳細には、１，４−、１，３−及び１，２−フェニレン、１，４−［２，５−ジ（ｔ−ブチル）］フェニレン、１，４−（２，５−ジヘキシル）フェニレン、１，４−［２，５−ジ（ｔ−オクチル）］フェニレン、１，４−（２，５−ジドデシル）フェニレン、１，４−［２，５−ジ（２−ドデシル）］フェニレン、１，４−及び１，８−ナフチレン、４，４′−、３，３′−及び２，２′−ビフェニレン、４，４′−ジ（２，２′，６，６′−テトラメチル）フェニレン、４，４′−ジ（２，２′，６，６′−テトラエチル）フェニレン、４，４′−ジ（２，２′，６，６′−テトライソプロピル）フェニレン、４，４′−ジ（２，２′，６，６′−テトラヘキシル）フェニレン、４，４′−ジ［２，２′，６，６′−テトラ（２−ヘキシル）］フェニレン、４，４′−ジ［２，２′，６，６′−テトラ（ｔ−オクチル）］フェニレン、４，４′−ジ（２，２′，６，６′−テトラドデシル）フェニレン及び４，４′−ジ［２，２′，６，６′−テトラ（２−ドデシル）］フェニレン並びに
【化９】
2009512122.tif 000010
［式中、Ｒ′′′′は、水素、メチル、エチルもしくはフェニルを意味する］である。
【００６６】
殊に好ましい架橋員Ｚは、１，４−フェニレン及び４，４′−ジ（２，２′，６，６′−テトラメチル）フェニレンである。
【００６７】
テリレン色素Ｉｂは、テリレン色素Ｉａと同様に、付加的に（ヘテロ）アリールオキシ基及び（ヘテロ）アリールチオ基Ｒによって置換されていてよい。
【００６８】
Ｒ並びに式Ｉｂ中にある他の置換基及び変数は、その際、式Ｉａ中と同じ意味を有する。同一の好ましい態様も適用される。
【００６９】
テリレンを基礎とする本発明による蛍光色素を含有する蛍光変換太陽電池の利点は、入射された日光を長波長のＮＩＲ放射線に変換でき、従ってシリコン光電池に特に良好に適合された放射線に変換できることにある。ここで、該テリレン色素Ｉａは、約４８０〜７７０ｎｍで吸収を示し、そして約６５０〜８５０ｎｍで放出を示す。テリレン色素Ｉｂの場合には、吸収領域は短波端で約４００ｎｍにまで拡大し、そして４００〜６００ｎｍの範囲においてテリレン色素Ｉａに対して明らかに増強される。
【００７０】
日光の特に効率的な変換を達成できるのは、テリレン色素を短波長に吸収及び放出を示す蛍光色素と組み合わせて、とりわけ色素カスケードの形態で組み合わせた場合である。
【００７１】
前記の色素の組合せ物のためには、特にペリレンカルボン酸誘導体、ナフタリンカルボン酸誘導体及び（イソ）ビオラントロン誘導体の群からの蛍光色素であり、その際、ペリレンを基礎とする蛍光色素との組合せ物が好ましい。
【００７２】
ペリレンカルボン酸誘導体を基礎とする蛍光色素（以下で、"ペリレン色素"と呼称する）としては、例えばペリレンテトラカルボン酸ジイミド、ペリレンテトラカルボン酸一無水物モノイミド、ペリレンテトラカルボン酸二無水物、ペリレンジカルボン酸イミド、ペリレン−３，４−ジカルボン酸無水物、ペリレンジカルボン酸エステル、ペリレンジカルボン酸アミド及びペリレン構成単位を有する多重発色団であってテリレン構成単位を含まないものが適しており、その際、ペリレンジカルボン酸エステルが好ましく、ペリレンジカルボン酸イミドが特に好ましく、そしてペリレンテトラカルボン酸ジイミドが殊に好ましい。
【００７３】
その際、ペリレンジカルボン酸イミドは、ペリレン−３，４−ジカルボン酸から誘導され、そしてペリレンジカルボン酸エステル及び−アミドは、異性体のペリレン−３，９−及び−３，１０−ジカルボン酸から誘導される。
【００７４】
ペリレンカルボン酸イミドの場合には、イミド窒素原子上の置換基としては、テリレン色素の場合と同様に、基Ｒ′が特に適している。同一の好ましい態様も適用される。
【００７５】
ペリレン色素は、テリレン色素Ｉａと同様に非置換であってよい。しかしながら、好ましくは、ペリレン色素は、１〜５つ（ペリレンテトラカルボン酸ジイミドの場合には、とりわけ２もしくは４つ）の（ヘテロ）アリールオキシ基もしくは（ヘテロ）アリールチオ基Ｒによって置換されている。
【００７６】
更に、ペリレン色素は、また、シアノ基によって置換されていてもよい。この置換は、ペリレンジカルボン酸イミド及びペリレンジカルボン酸エステルのための特定の意味を有する。
【００７７】
特に適したペリレン色素のための例として挙げられるものは、Ｎ，Ｎ′−ビス（２，６−ジイソプロピルフェニル）ペリレン−３，４：９，１０−テトラカルボン酸ジイミド、Ｎ，Ｎ′−ビス（２，６−ジメチルフェニル）ペリレン−３，４：９，１０−テトラカルボン酸ジイミド、Ｎ，Ｎ′−ビス（７−トリデシル）ペリレン−３，４：９，１０−テトラカルボン酸ジイミド、Ｎ，Ｎ′−ビス（２，６−ジイソプロピルフェニル）−１，６，７，１２−テトラ（４−ｔ−オクチルフェノキシ）ペリレン−３，４：９，１０−テトラカルボン酸ジイミド、Ｎ，Ｎ′−ビス（２，６−ジイソプロピルフェニル）−１，６，７，１２−テトラフェノキシペリレン−３，４：９，１０−テトラカルボン酸ジイミド、Ｎ，Ｎ′−ビス（２，６−ジイソプロピルフェニル）−１，６−及び−１，７−ビス（４−ｔ−オクチルフェノキシ）ペリレン−３，４：９，１０−テトラカルボン酸ジイミド、Ｎ，Ｎ′−ビス（２，６−ジイソプロピルフェニル）−１，６−及び−１，７−ビス（２，６−ジイソプロピルフェノキシ）ペリレン−３，４：９，１０−テトラカルボン酸ジイミド、Ｎ−（２，６−ジイソプロピルフェニル）ペリレン−３，４−ジカルボン酸イミド、Ｎ−（２，６−ジイソプロピルフェニル）−９−フェノキシペリレン−３，４−ジカルボン酸イミド、Ｎ−（２，６−ジイソプロピルフェニル）−９−（２，６−ジイソプロピルフェノキシ）ペリレン−３，４−ジカルボン酸イミド、Ｎ−（２，６−ジイソプロピルフェニル）−９−シアノペリレン−３，４−ジカルボン酸イミド、Ｎ−（７−トリデシル）−９−フェノキシペリレン−３，４−ジカルボン酸イミド、ペリレン−３，９−及び−３，１０−ジカルボン酸ジイソブチルエステル、４，１０−ジシアノペリレン−３，９−及び−４，９−ジシアノペリレン−３，１０−ジカルボン酸ジイソブチルエステル及びペリレン−３，９−及び−３，１０−ジカルボン酸ジ（２，６−ジイソプロピルフェニル）アミドである。
【００７８】
ペリレンを基礎とする多重発色団は、有利には、多重発色団のテリレン色素Ｉｂと同様に、中心のペリレン発色団と、そこに結合されたナフタルイミド発色団とから構成されている。その際、ナフタルイミド発色団は、基−Ｙ−Ｚ−Ｙ−を介して直接的にペリレン発色団（２〜４つのナフタルイミド）に及び／又は基−Ｚ−Ｙ−を介して中心のペリレンテトラカルボン酸イミドのイミド窒素原子に、中心のペリレンジカルボン酸アミドのアミド窒素原子に、又は中心のペリレン−３，９：３，１０−ジカルボン酸のヒドロキシル酸素原子（エステル化）に結合されていてよい。
【００７９】
その際、ペリレン発色団は、同様に付加的に、（ヘテロ）アリールオキシ基もしくは（ヘテロ）アリールチオ基Ｒによって置換されていてよい。エステルを基礎とする多重発色団の場合には、４，１０：４，９−位でのハロゲンもしくはシアノによる置換も可能である。
【００８０】
ペリレン色素は、一般に公知であるか、あるいは旧ドイツ国特許出願第１０２００５０３２５８３．１号（オルト，オルト′−二置換された（チオ）フェノキシ基Ｒでの置換）及び同第１０２００５０３７１１５．９号（多重発色団）に記載されている。
【００８１】
それらのペリレン色素は、通常は、３６０〜６３０ｎｍの波長範囲で吸収を示し、そして約４７０〜７５０ｎｍで放出を示す。多重発色団のペリレン色素の場合には、吸収は、約３００ｎｍの範囲にまで達する。
【００８２】
テリレン色素とペリレン色素との組み合わせによって、従って、日光は、３６０〜７７０ｎｍの範囲で吸収され、そしてＮＩＲ放射線に変換することができる。
【００８３】
前記の組合せのためには、ペリレン色素それ自体だけでなく、類似の構造を有する蛍光色素、特にＥＰ−Ａ−０７３００７号に記載されるようなビオラントロン及びイソビオラントロンを基礎とするものも適している。
【００８４】
特に適した例としては、アルコキシ化されたビオラントロン及びイソビオラントロン、例えば６，１５−ジドデシルオキシイソビオラントレンジオン−（９，１８）が挙げられる。
【００８５】
最後に、また、ナフタリンカルボン酸誘導体を基礎とする蛍光色素を、テリレン色素と、所望であればペリレン色素及び／又は（イソ）ビオラントロンと組み合わせて使用することもできる。
【００８６】
ナフタリンを基礎とする蛍光色素は、約３００〜４２０ｎｍの波長のＵＶ領域で吸収を示し、そして約３８０〜５２０ｎｍで放出を示す。それらの色素は、ＵＶ光をより長波長の光に変換する作用を有するだけでなく、とりわけ本発明による蛍光変換太陽電池に効果的なＵＶ保護をももたらす。
【００８７】
ナフタリンカルボン酸誘導体の場合にも、イミド、従ってナフタリン−１，８：４，５−テトラカルボン酸ジイミドと、特にナフタリン−１，８−ジカルボン酸イミド（以下に、短く"ナフタルイミド"と呼称する）が好ましい。
【００８８】
ナフタルイミド、特にナフタリン−１，８：４，５−テトラカルボン酸ジイミドは、同様にナフタリン骨格において非置換であってよい。しかしながら、とりわけナフタリンジカルボン酸イミドは、１つの、又は好ましくは２つのアルコキシ基、アリールオキシ基もしくはシアノ基を置換基として有することが好ましい。
【００８９】
アルコキシ基は、特に１〜２４個の炭素原子を有する。アリールオキシ基の場合には、非置換もしくは置換されていてよいフェノキシ基が好ましい。
【００９０】
特に適したナフタルイミドのための例としては、Ｎ−（２−エチルヘキシル）−４，５−ジメトキシナフタリン−１，８−ジカルボン酸イミド、Ｎ−（２，６−ジイソプロピルフェニル）−４，５−ジメトキシナフタリン−１，８−ジカルボン酸イミド、Ｎ−（７−トリデシル）−４，５−ジメトキシナフタリン−１，８−ジカルボン酸イミド、Ｎ−（２，６−ジイソプロピルフェニル）−４，５−ジフェノキシナフタリン−１，８−ジカルボン酸イミド及びＮ，Ｎ′−ビス（２，６−ジイソプロピルフェニル）−１，８：４，５−ナフタリンテトラカルボン酸ジイミドが挙げられる。
【００９１】
蛍光色素の濃度は、その都度の蛍光色素でドープされたポリマープレートの層厚にわたっての吸光度ができる限り広いスペクトル領域にわたってほぼ１であるように調整され、従ってポリマープレートの寸法に依存し、その寸法は、約５〜１００ｃｍ、有利には５〜３０ｃｍの長さと幅であってよく、かつ約１〜２０ｍｍ、有利には１〜１０ｍｍの厚さであってよい。
【００９２】
色素の濃度は、相応して、それぞれのポリマープレート中で、通常は、１０〜２００００ｐｐｍ、有利には５０〜１０００ｐｐｍ、特に有利には１００〜５００ｐｐｍである。
【００９３】
ポリマー被覆されたガラスプレートの場合には、ポリマー被覆中の蛍光色素の濃度は、一般に、約１００００ｐｐｍであり、ポリマー被覆の厚さは、通常は、約１００〜３００μｍである。
【００９４】
蛍光色素でドープされたポリマープレートもしくはガラスプレート上に適用された、蛍光色素を含有するポリマー被覆は、好ましくは、無色の透明な熱可塑性のポリマーからなる。
【００９５】
好ましい熱可塑性ポリマーの例は、アクリル樹脂、スチレンポリマー、ポリカーボネート、ポリアミド、ポリエステル、熱可塑性ポリウレタン、ポリエーテルスルホン、ポリスルホン、ビニルポリマー又はそれらの混合物であり、その際、アクリル樹脂及びポリカーボネートが特に適している。
【００９６】
適したアクリル樹脂としては、（メタ）アクリル酸のポリアルキル−及び／又は−アリールエステル、ポリ（メタ）アクリルアミド及びポリ（メタ）アクリルニトリルが挙げられる。好ましいアクリル樹脂は、ポリアルキルメタクリレート、例えばポリメチルメタクリレート（ＰＭＭＡ）及びポリエチルメタクリレート（ＰＥＭＡ）であり、それらは衝撃強さが向上された形でもよく、その際、ＰＭＭＡ及び衝撃強さが向上されたＰＭＭＡ（ＨＩ（高衝撃）ＰＭＭＡ）が特に好ましい。有利には、ＰＭＭＡは、一般に２０質量％以下の（メタ）アクリレートコモノマー、例えばｎ−ブチル（メタ）アクリレートもしくはメチルアクリレートの割合を含む。ＨＩ−ＰＭＭＡは、好適な添加剤によって衝撃強さ処理されている。衝撃強さ向上剤としては、例えばＥＰＤＭゴム、ポリブチルアクリレート、ポリブタジエン、ポリシロキサンもしくはメタクリレート／ブタジエン／スチレン（ＭＢＳ）コポリマー及びメタクリレート／アクリルニトリル／ブタジエン／スチレンコポリマーが該当する。好適な衝撃強さが向上されたＰＭＭＡは、例えばＭ．Ｓｔｉｃｋｌｅｒ，Ｔ．ＲｈｅｉｎによってＵｌｌｍａｎｎ’ｓ Ｅｎｃｙｃｌｏｐｅｄｉａ ｏｆ ｉｎｄｕｓｔｒｉａｌ ｃｈｅｍｉｓｔｒｙ、Ｖｏｌ．Ａ２１，第４７３〜４８６頁、ＶＣＨ出版、ヴァインハイム、１９９２年で記載され、かつＨ．Ｄｏｍｉｎｉｎｇｈａｕｓ著のＤｉｅ Ｋｕｎｓｔｓｔｏｆｆｅ ｕｎｄ ｉｈｒｅ Ｅｉｇｅｎｓｃｈａｆｔｅｎ，ＶＤＩ出版、デュッセルドルフ、１９９２年に記載されている。好適なポリメチルメタクリレートは、その他の点で当業者に公知であり、かつ例えば商標名Ａｌｔｕｇｌａｓ（登録商標）（Ａｒｋｅｍａ）及びＰｌｅｘｉｇｌａｓ（登録商標）（Ｒｏｅｈｍ）として入手できる。
【００９７】
スチレンポリマーとしては、完全にもしくは部分的にビニル芳香族化合物から構成されている全ての（コ）ポリマーが該当する。好適なビニル芳香族化合物は、例えばスチレン及びスチレン誘導体、例えばアルキル及び／又はハロゲンで一置換もしくは多置換されたスチレン並びに相応のナフチル化合物である。好ましくは、スチレンコポリマーが用いられる。これには、例えばアクリルニトリルとスチレンのブタジエンゴムへのグラフトコポリマー（ＡＢＳポリマーとしても知られる（例えばＴｅｒｌｕｒａｎ（登録商標）（ＢＡＳＦ）））、スチレンとアクリルニトリルのポリアルキルアクリレートゴムへのグラフトコポリマー（ＡＳＡポリマーとしても知られる（例えばＬｕｒａｎ（登録商標）Ｓ（ＢＡＳＦ）））又はスチレン−アクリルニトリル−コポリマー（ＳＡＮコポリマーとも呼ばれる（例えばＬｕｒａｎ（登録商標）（ＢＡＳＦ）））が当てはまる。
【００９８】
好適なポリカーボネートは自体公知である。ポリカーボネートには、本発明の範囲では、コポリカーボネートも含まれる。該（コ）ポリカーボネートは、有利には１００００〜２０００００ｇ／モルの範囲の分子量（質量平均値Ｍｗ、テトラヒドロフラン中でポリスチレン標準に対してゲル透過クロマトグラフィーによって測定した）を有する。Ｍｗは、１５０００〜１０００００ｇ／モルの範囲であることが好ましい。それは、それぞれジクロロメタン中に溶かした０．５質量％溶液中で２５℃において測定した、１．１〜１．５の範囲の、有利には１．１５〜１．３３の範囲の相対溶液粘度に相当する。
【００９９】
ポリカーボネートは、例えばＤＥ−Ｃ−１３００２６６号の方法に相応して、界面重縮合によって、又はＤＥ−Ａ−１４９５７３０号の方法に従って、ジフェニルカーボネートとビスフェノールとの反応によって得られる。好ましいビスフェノールは、２，２−ジ（４−ヒドロキシフェニル）プロパン（通常は、ビスフェノールＡと呼称される）である。
【０１００】
ビスフェノールＡの代わりに、他の芳香族ジヒドロキシ化合物、特に２，２−ジ（４−ヒドロキシフェニル）ペンタン、２，６−ジヒドロキシナフタリン、４，４′−ジヒドロキシジフェニルスルファン、４，４′−ジヒドロキシジフェニルエーテル、４，４′−ジヒドロキシジフェニルスルファイト、４，４′−ジヒドロキシジフェニルメタン、１，１−ジ（４−ヒドロキシフェニル）エタン、４，４−ジヒドロキシジフェニル又はジヒドロキシジフェニルシクロアルカン、有利にはジヒドロキシジフェニルシクロヘキサン又はジヒドロキシシクロペンタン、特に１，１−ビス（４−ヒドロキシフェニル）−３，３，５−トリメチルシクロヘキサン並びに上述のジヒドロキシ化合物の混合物も使用できる。
【０１０１】
特に好ましいポリカーボネートは、ビスフェノールＡを基礎とするものであるか、又はビスフェノールＡと上述の芳香族ジヒドロキシ化合物８０モル％までとのポリカーボネートである。
【０１０２】
また、ＵＳ−Ａ−３７３７４０９号によるコポリカーボネートを使用することもできる。特に関心が持たれるのは、ビスフェノールＡとビス（３，５−ジメチル−４−ヒドロキシフェニル）スルホン及び／又は１，１−ビス（４−ヒドロキシフェニル）−３，３，５−トリメチルシクロヘキシルを基礎とするコポリカーボネートであって高い熱成形安定性に優れているものである。
【０１０３】
市販されているものは、例えばポリカーボネート  Ｍａｋｒｏｉｏｎ（登録商標）（Ｂａｙｅｒ）及びＬｅｘａｎ（登録商標）（ＧＥ Ｐｌａｓｔｉｃｓ）である。
【０１０４】
好適なポリアミド（ＰＡ）は、ジアミンとジカルボン酸、例えばアジピン酸とヘキサメチレンジアミンの重縮合生成物、又はアミノ酸、例えばアミノウンデカン酸の重縮合生成物であってよく、又はラクタム、例えばカプロラクタムもしくはラウリンラクタムの開環重合によって製造することができる。例としては、Ｕｌｔｒａｍｉｄ（登録商標）（ＢＡＳＦ）、Ｚｙｔｅｌ（登録商標）及びＭｉｎｉｏｎ（登録商標）（Ｄｕ Ｐｏｎｔ）、Ｓｎｉａｍｉｄｏ（登録商標）、Ｔｅｃｈｎｙｌ（登録商標）及びＡｍｏｄｅｌ（登録商標）（Ｎｙｌｔｅｃｈ）、Ｄｕｒｅｔｈａｎ（登録商標）（Ｂａｙｅｒ）、Ａｋｕｌｏｎ（登録商標）及びＳｔａｎｙｌ（登録商標）（ＤＳＭ）、Ｇｒｉｌｏｎ（登録商標）、Ｇｒｉｌａｍｉｄ（登録商標）及びＧｒｉｖｏｒｙ（登録商標）（ＥＭＳ）、Ｏｒｇａｍｉｄ（登録商標）及びＲｉｌｓａｎ（登録商標）（Ａｔｏｃｈｅｍ）及びＮｉｖｉｏｎｐｌａｓｔ（登録商標）（Ｅｎｉｃｈｅｍ）が挙げられる。
【０１０５】
ポリアミドとしては、ポリアミドとポリエチレンイオノマー、例えばエテン／メタクリル酸コポリマーであって、例えばナトリウム、亜鉛及び／又はリチウムの対イオンを有するもの（例えばＳｕｒｌｙｎ（登録商標）（Ｄｕ Ｐｏｎｔ））からなる混合物を使用することもできる。
【０１０６】
ポリエステルとしては、二価の酸、特にテレフタル酸と、二価のアルコール、とりわけエチレングリコールとのより高分子のないし高分子のエステル化生成物が適している。ポリアルキレンテレフタレートとしては、ポリエチレンテレフタレート（ＰＥＴ；Ａｒｎｉｔｅ（登録商標）（Ａｋｚｏ）、Ｇｒｉｌｐｅｔ（登録商標）（ＥＭＳ−Ｃｈｅｍｉｅ）、Ｖａｌｏｘ（登録商標）（ＧＥＰ））が特に適している。
【０１０７】
最後に、熱可塑性ポリウレタン（ＴＰＵ）は、ジイソシアネートと長鎖ジオールとの反応生成物である。ポリイソシアネート（少なくとも３つのイソシアネート基を有する）と多価アルコール（少なくとも３つのヒドロキシ基を有する）、特にポリエーテルポリオール及びポリエステルポリオールからのポリウレタンフォームに対しｅｔ、熱可塑性ポリウレタンは、架橋を有さないか、又は僅かな架橋しか有さず、従って直鎖構造を有する。熱可塑性ポリウレタンは、当業者に十分に知られており、かつ例えばＫｕｎｓｔｓｔｏｆｆ−Ｈａｎｄｂｕｃｈ，第７巻、Ｐｏｌｙｕｒｅｔｈａｎｅ、Ｇ．Ｏｅｒｔｅｌ発行、第２版、Ｃａｒｌ Ｈａｎｓｅｒ出版、ミュンヘン、１９８３年において、特に第４２８〜４７３頁に記載が見られる。市販製品としては、ここでは、例えばＥｌａｓｔｏｌａｎ（登録商標）（Ｅｌａｓｔｏｇｒａｎ）が挙げられる。
【０１０８】
ポリエーテルスルホン及びポリスルホンのポリマークラスは、同様に当業者に公知であり、商品名Ｕｌｔｒａｓｏｎ（登録商標）Ｅ及びＵｌｔｒａｓｏｎ（登録商標）Ｓ（ＢＡＳＦ）として市販されている。
【０１０９】
好適なビニルポリマーとしては、最後に、例えばポリ塩化ビニル（ＰＶＣ）が挙げられる。
【０１１０】
所望であれば、ポリマー材料は、付加的に安定化添加剤を含有してよい。
【０１１１】
特に適した添加剤は、光保護剤（ＵＶ−Ａ吸収剤及び／又はＵＶ−Ｂ吸収剤）及び酸化防止剤である。
【０１１２】
有利には、前記の添加剤は無色であるか、又は僅かな固有色しか有さない（可視領域において吸収を示さないか又は僅かしか吸収を示さない）。高いマイグレーション堅牢度と熱安定性は、前記の添加剤の更なる好ましい特性である。
【０１１３】
好適な光保護剤のための例としては、立体障害アミン、ベンゾフェノン及びベンゾトリアゾールの公知のクラスが挙げられる。
【０１１４】
立体障害アミン（ＨＡＬＳ）を基礎とする光保護剤は、必須の構成単位として、２，６−ジアルキル置換された、特に２，６−ジメチル置換されたピペリジンを有し、前記ピペリジンは、４位において種々異なる架橋員を介して他のピペリジン構成単位と結合されている。これらの群からの添加剤は、同時に酸化防止剤としても作用する。特に好適な商品の例は、Ｔｉｎｕｖｉｎ（登録商標）１２３、５７１、７７０、７６５及び６２２（Ｃｉｂａ）である。
【０１１５】
ベンゾフェノンを基礎とする光保護剤は、２−ヒドロキシ−及び２，２′−ジヒドロキシベンゾフェノンであって、更なるヒドロキシ基もしくはアルコキシ基によって置換されていてよいものである。特に適した例としては、商品Ｕｖｉｎｕｌ（登録商標）３００８（ＢＡＳＦ）が挙げられる。
【０１１６】
ベンゾトリアゾールを基礎とする光保護剤は、中間の窒素原子上に２−ヒドロキシフェニル基を有し、該フェニル基は５位と、場合により３位でも、有利には第三級アルキル基によって置換されていてよい。特に好適な市販製品のための例は、Ｔｉｎｕｖｉｎ（登録商標）Ｐ、５７１、３５０及び２３４（Ｃｉｂａ）並びにＣｙａｓｏｒｂ（登録商標）ＵＶ５４１１（Ｃｙｔｅｃ）である。
【０１１７】
好適な酸化防止剤のための例としては、立体障害フェノール及びホスファイト及びホスホナイトの公知のクラスが挙げられる。
【０１１８】
立体障害フェノールを基礎とする酸化防止剤は、必須の構成単位として、ＯＨ基に対して、少なくとも１つのｔ−ブチル基でオルト位において、特にｔ−ブチル基において両方のオルト位において置換されたフェノールを含む。最もよく知られた製品は、前記の構成単位を複数含んでおり、それらの単位は、種々異なる架橋員を介して互いに結合されている。特に好適な前記のクラスの市販製品は、例えばＩｒｇａｎｏｘ（登録商標）１０７６、１０１０及び２４５（Ｃｉｂａ）である。
【０１１９】
ホスファイト及びホスホナイトを基礎とする酸化防止剤は、通常は、相応のリン酸と、アルキル置換された、特にｔ−ブチル置換されたフェノールとのエステルである。特に好適な市販製品としては、Ｉｒｇａｐｈｏｓ（登録商標）１６８及びＰ−ＥＰＱ（Ｃｉｂａ）が挙げられる。
【０１２０】
係る添加剤を本発明による蛍光変換太陽電池中で使用する場合には、その使用量は、ポリマーマトリクスに対して、５００〜５０００ｐｐｍ、有利には１０００〜３０００ｐｐｍである。
【０１２１】
蛍光色素を含有するポリマープレートは、公知のように製造することができる。例えば、ＰＭＭＡプレートは、キャスティング法に従って、又は押出によって得ることができる。押出は、また、ポリカーボネートプレートの製造のために好ましい方法である。
【０１２２】
蛍光色素を含有するポリマーで被覆されたガラスプレートは、同様に、公知法により製造できる。その際に、ポリマー溶液は、例えばドクターブレードを用いてガラスプレート上に適用され、引き続き乾燥される。
【０１２３】
実施例
まず、種々の蛍光色素でドープされた２つのＰＭＭＡプレートをキャスティング法に従って製造した。
【０１２４】
そのために、それぞれ１ｋｇのＰＭＭＡプレポリマーを、ＭＭＡ中の１０質量％の溶液の形で１０℃で、８ｇのアゾビスイソブチロニトリル、（１）３００ｐｐｍのＮ，Ｎ′−ビス（２，６−ジイソプロピルフェニル）−１，６，７，１２−テトラフェノキシペリレン−３，４：９，１０−テトラカルボン酸ジイミド及び３００ｐｐｍのＮ−（２，６−ジイソプロピルフェニル）−９−シアノペリレン−３，４：９，１０−ジカルボン酸イミド、あるいは（２）１２０ｐｐｍのＮ，Ｎ′−ビス（２，６−ジイソプロピルフェニル）−１，６，９，１４−テトラ（２，６−ジイソプロピルフェノキシ）テリレン−３，４：１１，１２−テトラカルボン酸ジイミドと混合した。該混合物を、全ての成分が溶解されるまで（約３時間）、１０℃において撹拌した。得られた溶液を、２つの平行平面シリケートガラスプレート（５０ｃｍ×４０ｃｍ）と、それらのシリケートプレートの間の中空室を閉じる０．２ｃｍ厚のスペーサとの間に射出した。その鋳型を、７０℃に加熱された水浴中で２時間置き、次いで重合をより完全なものとするために、更に１１０℃で０．５時間貯蔵した。完全に冷やした後に、得られたプレートから５ｃｍ×１０ｃｍの大きさのプレートを切り出し、その縁部を研磨した。
【０１２５】
引き続き、切り出したＰＭＭＡプレートをシリコン光電池と接続し、そして蛍光変換太陽電池中に移した。
【０１２６】
その際、まずＰＭＭＡプレート（１）の光電子セル効率ηのみを測定した。そのために、ＰＭＭＡプレート（１）の長縁部に、４７ｍｍ×１ｍｍの寸法の２つのシリコンセルをエポキシ樹脂で貼り付けた。次いで、効率ηを、Ａｅｓｃｕｓｏｆｔ社製のＩＥＰＣスキャナーを用いてＡＭ１．５光（１０００Ｗ）での照射下で２５℃において測定した。シリコンセルを有する全てのプレート縁部の配置に外挿して、その際に、２．１％のη値が得られた。晴天時の短絡電流と端子電圧の屋外測定から、シリコンセルの既知の占有率をもって２．７％の効率ηが測定された。
【０１２７】
次いで、ＰＭＭＡプレート（１）を、０．１ｍｍ厚のエアギャップを設けつつ、テリレン色素を含有する２つのシリコンセルが同様に設けられたＰＭＭＡプレート（２）上に載置した。その積層プレートを、ＰＭＭＡプレート（１）を光源に向けて前記のように照射した。該積層プレートは、ＰＭＭＡプレート（１）に対して０．３％だけ高められた効率を示した。
【図面の簡単な説明】
【０１２８】
【図１】図１は、積層プレート型の蛍光変換太陽電池の概略的構成を示している。
【図２】図２は、ポリマープレートを基礎とする蛍光変換太陽電池を示している。
【符号の説明】
【０１２９】
Ｆ１  蛍光色素でドープされた最上のポリマープレート、  Ｆ２  蛍光色素でドープされた中間のポリマープレート、  Ｆ３  蛍光色素でドープされた最下のポリマープレート、  ＰＶＺ  光電池、  Ｓ  鏡面加工、  ＢＰＦ  帯域フィルタ層、  Ｌ  照射側、  Ｄｉｆｆ  拡散性反射板、  ＦＭ  複数の蛍光色素の混合物でドープされたポリマープレート
【図１】
2009512122.tif 000016
【図２】
2009512122.tif 000017
【国際調査報告】
2009512122.tif 000018
2009512122.tif 000019
2009512122.tif 000020
2009512122.tif 000021
2009512122.tif 000022
2009512122.tif 000023